Brevet FR3070394A1 (20190301)

REVENDICATIONS1. Système de revêtement pour une surface d'aérodrome ou une route, comprenant : une émulsion cationique stable pour une application sur la surface d'aérodrome ou sur la chaussée, l'émulsion cationique stable ayant : a) un mélange d'asphalte comprenant de la gilsonite, dans lequel la gilsonite est modifiée pour posséder une charge positive ; b) un ou plusieurs polymères, et c) un ou plusieurs tensioactifs ne comportant pas de tensioactif cationique ; et un matériau d'agrégat fm pour une application sur l'émulsion cationique stable appliquée sur la surface d'aérodrome ou sur la route.\n<CLM>\1\tSystème de revêtement selon la revendication 1, dans lequel le mélange d'asphalte est compris entre environ 50,0 % à environ 70,0 % en poids de l'émulsion.\n<CLM>\1\tSystème de revêtement selon la revendication 1, dans lequel la gilsonite est présente à raison d'au moins environ 20 % en poids du mélange d'asphalte.\n<CLM>\1\tSystème de revêtement selon la revendication 1, dans lequel la gilsonite est présente à raison d'au moins environ 10 % en poids de l'émulsion.\n<CLM>\1\tSystème de revêtement selon la revendication 1, dans lequel le ou les polymères sont choisis parmi un acrylique, un caoutchouc de styrène-butadiène et leur mélange.\n<CLM>\1\tSystème de revêtement selon la revendication 1, dans lequel le ou les polymères sont compris entre environ 1,0 % et environ 5,0 % en poids de l'émulsion.\n<CLM>\1\tSystème de revêtement selon la revendication 1, dans lequel le ou les tensioactifs sont compris entre environ 0,25 % et environ 4,0 % en poids de l'émulsion.\n<CLM>\1\tSystème de revêtement selon la revendication 1, dans lequel le ou les tensioactifs comprennent au moins l'un parmi un tensioactif non ionique et un tensioactif amphotère.\n<CLM>\1\tSystème de revêtement selon la revendication 1, dans lequel l'émulsion a un modificateur présent à un niveau compris entre 0,25 % et 3,0 % en poids de l'émulsion. 23\n<CLM>\1\tSystème de revêtement selon la revendication 1, dans lequel l'émulsion a un pH inférieur à 6,5.\n<CLM>\1\tSystème de revêtement selon la revendication 1, dans lequel l'agrégat fin a une distribution de la taille des particules de sorte que 98% à 100% des particules passent à travers un tamis n°14. 5\n<CLM>\1\tSystème de revêtement selon la revendication 11, dans lequel le matériau d'agrégat fin a: une angularité d'agrégat fin d'au moins 45 % mesurée selon la méthode de test A de la norme ASTM C1252 ; une densité relative en vrac sèche de 2,6 à 3,0 mesurée selon la nonne ASTM C128 ; et une dureté Mohs d'au moins 7,0 mesurée selon la norme ASTM MNL46. 10\n<CLM>\1\tSystème de revêtement selon la revendication 1, dans lequel ledit matériau d'agrégat fin comprend au moins l'un parmi le chert, le quartzite et le carbonate.\n<CLM>\1\tSystème de revêtement selon la revendication 1, dans lequel le mélange d'asphalte sont compris entre environ 50,0 % et environ 70,0 % en poids de l'émulsion, et la gilsonite est présente à raison d'au moins environ 10 % en poids de l'émulsion, 15 les un ou plusieurs polymères comprenant entre environ 1,0 % et environ 5,0 % en poids de l'émulsion, et les un ou plusieurs tensioactifs comprenant entre environ 0,25 % et environ 4,0 % en poids de l'émulsion.\n<CLM>\1\tProcédé de fabrication d'une émulsion d'asphalte cationique stable, comprenant : 20 - le mélange d'un ciment d'asphalte avec de la gilsonite pour former un mélange d'asphalte ; la préparation d'une solution aqueuse comprenant de l'eau, un modificateur et un ou plusieurs tensioactifs, aucun des un ou plusieurs tensioactifs n'étant un tensioactif cationique ; la combinaison du mélange d'asphalte avec la solution aqueuse pour former une émulsion cationique, permettant ainsi d'obtenir une charge positive sur une partie de la gilsonite de sorte à 25 former l'émulsion cationique stable ; et l'ajout des un ou plusieurs polymères à la solution aqueuse ou à l'émulsion cationique.\n<CLM>\1\tProcédé selon la revendication 15, dans lequel l'ajout du ou des polymères a lieu avant la combinaison du mélange d'asphalte avec la solution aqueuse. 24\n<CLM>\1\tProcédé selon la revendication 15, dans lequel l'ajout des un ou plusieurs polymères a lieu après la combinaison du mélange d'asphalte avec la solution aqueuse.\n<CLM>\1\tProcédé selon la revendication 15, dans lequel le mélange d'asphalte est compris entre environ 50,0 % et environ 70,0 % en poids de l'émulsion. 5\n<CLM>\1\tProcédé selon la revendication 18, dans lequel la gilsonite est présente à raison d'au moins environ 20 % en poids du mélange d'asphalte.\n<CLM>\1\tProcédé selon la revendication 15, dans lequel le ou les polymères sont choisis parmi un acrylique, un caoutchouc de styrène-butadiène et leur mélange.\n<CLM>\1\tProcédé selon la revendication 15, dans lequel le ou les polymères sont compris entre 10 environ 1,0 % et environ 5,0 % en poids de l'émulsion.\n<CLM>\1\tProcédé selon la revendication 15, dans lequel le ou les tensioactifs sont compris entre environ 0,25 % et environ 4,0 % en poids de l'émulsion.\n<CLM>\1\tProcédé d'application d'un système de revêtement sur une surface, comprenant : la pulvérisation avec un véhicule applicateur d'une émulsion cationique stable sur une 15 surface, l'émulsion cationique stable ayant : a) un mélange d'asphalte comprenant de la gilsonite, dans lequel la gilsonite est modifiée pour posséder une charge positive ; b) un ou plusieurs polymères, et c) un ou plusieurs tensioactifs ne comportant pas de tensioactif cationique ; et 20 l'application d'un agrégat fin à un taux d'au moins 0,5425 kg par mètre carré sur l'émulsion cationique stable appliquée sur la surface.\n<CLM>\1\tProcédé selon la revendication 23, dans lequel l'émulsion cationique stable est pulvérisée sur une surface à une quantité de 0,4527 à 4,527 litres par mètre carré.\n<CLM>\1\tProcédé selon la revendication 24, dans lequel l'émulsion cationique stable est pulvérisée 25 à une quantité de 0,6791 à 1,132 litres par mètre carré.\n<CLM>\1\tProcédé selon la revendication 23, dans lequel le matériau d'agrégat fin est appliqué sur l'émulsion cationique stable selon une quantité comprise entre 0,5425 et 2,712 kg par mètre carré. 25\n<CLM>\1\tProcédé selon la revendication 23, dans lequel l'application de l'agrégat fm et la pulvérisation de l'émulsion cationique stable sont effectuées avec le même véhicule applicateur.\n<CLM>\1\tSystème de revêtement d'une surface selon le procédé de la revendication 23, comprenant; une unité de pulvérisation pour pulvériser l'émulsion cationique stable ; et 5 une unité d'épandage montée sur l'applicateur et configurée pour appliquer l'agrégat fin sur la surface, l'unité d'épandage ayant : a. une trémie pour contenir le matériau d'agrégat fin ; b. une porte pouvant être commandée couplée à la trémie, la porte pouvant être commandée étant mobile pour permettre à l'agrégat fin de sortir de la trémie ; et 10 c. un ensemble rouleau près de la porte pouvant être commandée configuré pour appliquer le matériau d'agrégat fin sur l'émulsion pulvérisée.\n<CLM>\1\tSystème selon la revendication 28, comprenant en outre un véhicule applicateur sur lequel sont montées l'unité de pulvérisation et l'unité d'épandage.\n<CLM>\1\tSystème selon la revendication 28, comprenant en outre un dispositif de commande 15 configuré pour commander le fonctionnement de l'unité d'épandage et de l'unité de pulvérisation. 26